СПОСОБ ПОЛУЧЕНИЯ ЦЕОЛИТНОГО АДСОРБЕНТА СТРУКТУРЫ АХ И ЦЕОЛИТНЫЙ АДСОРБЕНТ СТРУКТУРЫ АХ

1. Способ получения цеолитного адсорбента, включающий модифицирование ионами кальция цеолита типа A, сушку, прокалку, отличающийся тем, что модифицированию подвергают смесь, состоящую из гранул синтетических цеолитов типа NaA и NaX при массовом соотношении 20,00:0,05 соответственно, 0,5-0,7 N раствором хлористого кальция при соотношении жидкая фаза:твердая фаза, равном 4,0 и 8,0, повторяя процесс модификации 1-3 раза, затем полученную композицию промывают.
2. Способ по п.1, отличающийся тем, что модифицирование цеолитов NaA и NaX проводят раздельно, а затем полученные компоненты смешивают.
3. Способ по п.2, отличающийся тем, что гранулы цеолитов NaA и NaX перед модифицированием подвергают дроблению, получая гранулы произвольной формы и размера в пределах фракции 0,05-1,50 мм.
4. Способ по п.3, отличающийся тем, что полученные гранулы классифицируют, получая фракцию 0,25-0,80 мм.
5. Синтетический цеолитный адсорбент, полученный способом по п.1 или 4, содержащий катионы кальция в кристаллической решетке в количестве 6-12 мас.%, представляющий собой композицию, включающую смесь синтетических цеолитов с кристаллами типов A и X, при следующем соотношении указанных компонентов, мас.%:
синтетический цеолит типа A формулы
2
2
2
3
2
mCaO·nNaO·2,0SiO·AlO·HO - 95,0-5,0;
синтетический цеолит типа X формулы
2
2
2
3
2
mCaO·nNaO·2,5SiOAlO·HO - 5,0-95,0;
при m равном 0,08-0,92 и n равном 0,92-0,08.